(57)【要約】【課題】裏ビードの形成状態が非常に良好であり、衝撃性能にも優れた多電極ガスシールドアーク片面溶接方法を提供する。【解決手段】先行極と後行極とを含み、前記先行極は逆極性であり、フラックス入りワイヤ又はソリッドワイヤを用い、前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、前記先行極が、１３０≦（ＩＬ×ＷＬ／ＥＬ）≦４５０の関係を満たし、前記後行極は正極性であり、フラックス入りワイヤを用い、かつ前記後行極の前記フラックス入りワイヤは金属Ａｌ：１．５〜３．５質量％及びＭｇ：０．２〜１．０質量％を含み、２．０質量％≦（金属Ａｌ＋Ｍｇ）≦４．０質量％、及び、２．０≦（金属Ａｌ／Ｍｇ）≦１０．０の関係を満たす、多電極ガスシールドアーク片面溶接方法。【選択図】図１
2019013980.tif 000002
【特許請求の範囲】
【請求項１】
溶接線方向に一列に配した複数の電極を用いた多電極ガスシールドアーク片面溶接方法であって、
前記複数の電極は、先行極と前記先行極に続く後行極とを含み、
前記先行極の極性は逆極性であり、
前記先行極ではフラックス入りワイヤ又はソリッドワイヤを用い、
前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、
前記先行極の前記ＥＬ（ｍｍ）、前記ＩＬ（Ａ）及び前記ＷＬ（ｍ／分）が、１３０≦（ＩＬ×ＷＬ／ＥＬ）≦４５０の関係を満たし、
前記後行極の極性は正極性であり、
前記後行極ではフラックス入りワイヤを用い、かつ
前記後行極の前記フラックス入りワイヤは金属Ａｌ：１．５〜３．５質量％及びＭｇ：０．２〜１．０質量％を含み、前記金属Ａｌと前記Ｍｇの含有量が、２．０質量％≦（金属Ａｌ＋Ｍｇ）≦４．０質量％、及び、２．０≦（金属Ａｌ／Ｍｇ）≦１０．０の関係を満たす、多電極ガスシールドアーク片面溶接方法。
【請求項２】
前記後行極はワイヤ突出し長さ（ＥＴ）：１５〜３５ｍｍ、溶接電流（ＩＴ）：１６０〜４００Ａ及びワイヤ送給量（ＷＴ）：１．０〜１０．０ｍ／分である請求項１に記載の多電極ガスシールドアーク片面溶接方法。
【請求項３】
前記後行極のワイヤ突出し長さ（ＥＴ）（ｍｍ）、溶接電流（ＩＴ）（Ａ）及びワイヤ送給量（ＷＴ）（ｍ／分）が、５≦（ＩＴ×ＷＴ／ＥＴ）≦１５０の関係を満たす請求項１又は２に記載の多電極ガスシールドアーク片面溶接方法。
【請求項４】
溶接速度：２００〜４００ｍｍ／分及び前記先行極と前記後行極の極間距離：２０〜５０ｍｍである請求項１〜３のいずれか１項に記載の多電極ガスシールドアーク片面溶接方法。
【請求項５】
前記先行極のウィービング幅：０〜５ｍｍ及び前記後行極のウィービング幅：０〜５ｍｍである請求項１〜４のいずれか１項に記載の多電極ガスシールドアーク片面溶接方法。
【請求項６】
溶接線方向に一列に配した複数の電極を用いた多電極ガスシールドアーク片面溶接方法であって、
前記複数の電極は、先行極と前記先行極に続く後行極とを含み、
前記先行極の極性は逆極性であり、
前記先行極ではフラックス入りワイヤ又はソリッドワイヤを用い、
前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、
前記先行極の前記ＥＬ（ｍｍ）、前記ＩＬ（Ａ）及び前記ＷＬ（ｍ／分）が、１３０≦（ＩＬ×ＷＬ／ＥＬ）≦４５０の関係を満たし、
前記後行極の極性は正極性であり、かつ
前記後行極では非消耗式電極を用いる、多電極ガスシールドアーク片面溶接方法。
【請求項７】
溶接速度：２００〜４００ｍｍ／分、前記先行極と前記後行極の極間距離：２０〜５０ｍｍ及び前記後行極の溶接電流（ＩＴ）：１６０〜３００Ａである請求項６に記載の多電極ガスシールドアーク片面溶接方法。
【請求項８】
被溶接材が板厚：１２〜５０ｍｍ及び開先角度：３０〜６０°のＶ形突合せである請求項１〜７のいずれか１項に記載の多電極ガスシールドアーク片面溶接方法。
【発明の詳細な説明】
【技術分野】
【０００１】
本実施形態は多電極ガスシールドアーク片面溶接方法に関する。
【背景技術】
【０００２】
片面溶接とは、被溶接材である突合せ継手の開先裏面側に耐火性裏当て材を押し当て、開先表側から溶接を行って開先裏面側にも裏ビードを出す溶接方法である。これにより、突合せ継手を反転させることなく片側のみからの溶接で完全溶込みを得ることができる。
片面溶接は溶接電流の高電流化や開先断面積の減少（狭開先化）を行うことで、その能率を向上することができる。一方で、高電流化や狭開先化に伴い、ビードには高温割れが発生しやすくなる。そこで単一電極ではなく、第１電極と第２電極を含む多電極を用いた多電極ガスシールドアーク片面溶接が提案されている。
【０００３】
多電極ガスシールドアーク片面溶接では、第１電極による溶接金属に生じた高温割れを第２電極で再溶融することで前記高温割れをなくすことを図っている。
例えば特許文献１では、第１電極と第２電極にそれぞれ特定の電極を用い、第１電極の極性を逆極性、第２電極の極性を正極性とし、溶接速度、溶接電流、電極間距離、及び第１電極の溶融池長さの値を特定の範囲内に規定している。これにより、高温割れのない健全な初層ビードを得て、耐高温割れ性に優れた片面溶接を高い溶接能率で行うことを図っている。
【先行技術文献】
【特許文献】
【０００４】
【特許文献１】特許第４３１９７１３号公報
【発明の概要】
【発明が解決しようとする課題】
【０００５】
しかしながら、多電極ガスシールドアーク片面溶接では良好な裏ビードの形成状態を得られる範囲は狭く、また、衝撃性能が低いことから、さらなる改善が望まれていた。
そこで本発明は、裏ビードの形成状態が非常に良好であり、衝撃性能にも優れた多電極ガスシールドアーク片面溶接方法を提供することを目的とする。
【課題を解決するための手段】
【０００６】
本発明者らは鋭意研究を重ねた結果、先行極を所定の条件にするとともに、後行極のフラックス入りワイヤの成分を特定のものに限定する又は非消耗式電極を採用することで衝撃性能が向上し、かつ、先行極及び後行極による溶接条件を特定のものに限定することで、裏ビードの形成状態が向上することを見出し、本発明を完成するに至った。
【０００７】
すなわち、本発明に係る多電極ガスシールドアーク片面溶接方法の一態様は、溶接線方向に一列に配した複数の電極を用いた多電極ガスシールドアーク片面溶接方法であって、前記複数の電極は、先行極と前記先行極に続く後行極とを含み、前記先行極の極性は逆極性であり、前記先行極ではフラックス入りワイヤ又はソリッドワイヤを用い、前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、前記先行極の前記ＥＬ（ｍｍ）、前記ＩＬ（Ａ）及び前記ＷＬ（ｍ／分）が、１３０≦（ＩＬ×ＷＬ／ＥＬ）≦４５０の関係を満たし、前記後行極の極性は正極性であり、前記後行極ではフラックス入りワイヤを用い、かつ前記後行極の前記フラックス入りワイヤは金属Ａｌ：１．５〜３．５質量％及びＭｇ：０．２〜１．０質量％を含み、前記金属Ａｌと前記Ｍｇの含有量が、２．０質量％≦（金属Ａｌ＋Ｍｇ）≦４．０質量％、及び、２．０≦（金属Ａｌ／Ｍｇ）≦１０．０の関係を満たすことを特徴とする。
ここでＭｇの含有量とは、金属Ｍｇと酸化物ＭｇをＭｇ換算した値である。
【０００８】
本発明に係る多電極ガスシールドアーク片面溶接方法の一態様は、前記後行極はワイヤ突出し長さ（ＥＴ）：１５〜３５ｍｍ、溶接電流（ＩＴ）：１６０〜４００Ａ及びワイヤ送給量（ＷＴ）：１．０〜１０．０ｍ／分であることを特徴とする。
【０００９】
本発明に係る多電極ガスシールドアーク片面溶接方法の一態様は、前記後行極の前記ＥＴ（ｍｍ）、前記ＩＴ（Ａ）及び前記ＷＴ（ｍ／分）が、５≦（ＩＴ×ＷＴ／ＥＴ）≦１５０の関係を満たすことを特徴とする。
【００１０】
本発明に係る多電極ガスシールドアーク片面溶接方法の一態様は、溶接速度：２００〜４００ｍｍ／分及び前記先行極と前記後行極の極間距離：２０〜５０ｍｍであることを特徴とする。
【００１１】
本発明に係る多電極ガスシールドアーク片面溶接方法の一態様は、前記先行極ウィービング幅：０〜５ｍｍ及び前記後行極のウィービング幅：０〜５ｍｍであることを特徴とする。
【００１２】
本発明に係る多電極ガスシールドアーク片面溶接方法の一態様は、溶接線方向に一列に配した複数の電極を用いた多電極ガスシールドアーク片面溶接方法であって、前記複数の電極は、先行極と前記先行極に続く後行極とを含み、前記先行極の極性は逆極性であり、前記先行極ではフラックス入りワイヤ又はソリッドワイヤを用い、前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、前記先行極の前記ＥＬ（ｍｍ）、前記ＩＬ（Ａ）及び前記ＷＬ（ｍ／分）が、１３０≦（ＩＬ×ＷＬ／ＥＬ）≦４５０の関係を満たし、前記後行極の極性は正極性であり、かつ前記後行極では非消耗式電極を用いることを特徴とする。
【００１３】
本発明に係る多電極ガスシールドアーク片面溶接方法の一態様は、前記後行極で非消耗式電極を用いる場合において、溶接速度：２００〜４００ｍｍ／分、前記先行極と前記後行極の極間距離：２０〜５０ｍｍ及び前記後行極の溶接電流（ＩＴ）：１６０〜３００Ａであることを特徴とする。
【００１４】
本発明に係る多電極ガスシールドアーク片面溶接方法の一態様は、被溶接材が板厚：１２〜５０ｍｍ及び開先角度：３０〜６０°のＶ形突合せであることを特徴とする。
【発明の効果】
【００１５】
本発明によれば、多電極ガスシールドアーク片面溶接において、非常に良好な裏ビードの形成状態が得られ、さらには良好な衝撃性能にも優れた溶接材を得ることができる。
【図面の簡単な説明】
【００１６】
【図１】図１は、多電極ガスシールドアーク片面溶接に用いられる被溶接材の一例となるＶ形突合せの構造を示すための模式図である。
【発明を実施するための形態】
【００１７】
以下、本発明を実施するための形態について詳細に説明する。なお、本発明は、以下に説明する実施形態に限定されるものではない。また本明細書において、数値範囲を示す「〜」とは、その前後に記載された数値を下限値及び上限値として含む意味で使用される。
【００１８】
本実施形態に係る多電極ガスシールドアーク片面溶接方法（以下、単に「溶接方法」と称することがある。）は、溶接線方向に一列に配した複数の電極を用い、前記複数の電極は、先行極と前記先行極に続く後行極とを含み、前記先行極の極性は逆極性であり、前記先行極ではフラックス入りワイヤ又はソリッドワイヤを用い、前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、前記先行極の前記ＥＬ（ｍｍ）、前記ＩＬ（Ａ）及び前記ＷＬ（ｍ／分）が、１３０≦（ＩＬ×ＷＬ／ＥＬ）≦４５０の関係を満たし、前記後行極の極性は正極性であり、前記後行極ではフラックス入りワイヤを用い、かつ前記後行極の前記フラックス入りワイヤは金属Ａｌ：１．５〜３．５質量％及びＭｇ：０．２〜１．０質量％を含み、前記金属Ａｌと前記Ｍｇの含有量が、２．０質量％≦（金属Ａｌ＋Ｍｇ）≦４．０質量％、及び、２．０≦（金属Ａｌ／Ｍｇ）≦１０．０の関係を満たす。
ここでＭｇの含有量とは、金属Ｍｇと酸化物ＭｇをＭｇ換算した値である。
【００１９】
また、本実施形態に係る多電極ガスシールドアーク片面溶接方法は、溶接線方向に一列に配した複数の電極を用いた多電極ガスシールドアーク片面溶接方法であって、前記複数の電極は、先行極と前記先行極に続く後行極とを含み、前記先行極の極性は逆極性であり、前記先行極ではフラックス入りワイヤ又はソリッドワイヤを用い、前記先行極はワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分であり、前記先行極の前記ＥＬ（ｍｍ）、前記ＩＬ（Ａ）及び前記ＷＬ（ｍ／分）が、１３０≦（ＩＬ×ＷＬ／ＥＬ）≦４５０の関係を満たし、前記後行極の極性は正極性であり、かつ前記後行極では非消耗式電極を用いる。
【００２０】
＜先行極＞
本実施形態における先行極の極性は逆極性（ＤＣＥＰ）の消耗性電極であり、フラックス入りワイヤ又はソリッドワイヤ（以下、単に「ワイヤ」と称することがある。）を用いる。先行極は、ワイヤ突出し長さ（ＥＬ）：１５〜３５ｍｍ、溶接電流（ＩＬ）：３５０〜５５０Ａ及びワイヤ送給量（ＷＬ）：５．０〜１４．０ｍ／分を満たし、（ＩＬ×ＷＬ／ＥＬ）で表される値を１３０以上４５０以下とすることにより、裏ビードの形成状態を良好なものとすることができる。
【００２１】
すなわち、ワイヤ突出し長さ（ＥＬ）を１５ｍｍ以上とすることにより、裏ビードの安定性が良好となり、溶け落ちも防ぐことができる。ワイヤ突出し長さは１７ｍｍ以上が好ましく、１９ｍｍ以上がより好ましい。また、ワイヤ突出し長さを３５ｍｍ以下とすることにより裏ビードの形成が容易となる。ワイヤ突出し長さは３３ｍｍ以下が好ましく、３１ｍｍ以下がより好ましい。
【００２２】
溶接電流（ＩＬ）を３５０Ａ以上とすることで裏ビードの形成が容易となる。溶接電流は３７０Ａ以上が好ましく、４００Ａ以上がより好ましい。また、溶接電流を５５０Ａ以下とすることで裏ビードの安定性が良好となり、溶け落ちも防ぐことができる。溶接電流は５３０Ａ以下が好ましく、５００Ａ以下がより好ましい。
【００２３】
ワイヤ送給量（ＷＬ）を５．０ｍ／分以上とすることで裏ビードの形成が容易となる。ワイヤ送給量は５．５ｍ／分以上が好ましく、６．０ｍ／分以上がより好ましい。また、ワイヤ送給量を１４．０ｍ／分以下とすることで裏ビードの安定性が良好となり、溶け落ちも防ぐことができる。ワイヤ送給量は１３．０ｍ／分以下が好ましく、１２．０ｍ／分以下がより好ましい。
【００２４】
ワイヤ突出し長さ（ＥＬ）（ｍｍ）、溶接電流（ＩＬ）（Ａ）及びワイヤ送給量（ＷＬ）（ｍ／分）は（ＩＬ×ＷＬ／ＥＬ）（単位：Ａ・ｍ／分・ｍｍ）で表される値を１３０以上とすることにより、溶接時に被溶接材の裏面側に裏ビードを出すことができるようになる。（ＩＬ×ＷＬ／ＥＬ）で表される値は２００以上が好ましく、２５０以上がより好ましく、２８０以上が特に好ましい。また、（ＩＬ×ＷＬ／ＥＬ）で表される値を４５０以下とすることで裏ビードの出過ぎを防ぐことができる。（ＩＬ×ＷＬ／ＥＬ）で表される値は４００以下が好ましく、３５０以下がより好ましく、３２０以下が特に好ましい。
【００２５】
先行極の溶接電圧（ＶＬ）は特に制限されないが、３５Ｖ以上がアーク安定性の点から好ましく、３８Ｖ以上がより好ましい。また、溶接電圧は４５Ｖ以下がアーク安定性の点から好ましく、４３Ｖ以下がより好ましい。
【００２６】
先行極のウィービング幅は特に制限されないが、０〜５ｍｍとすることが裏ビードの形成状態が向上することから好ましく、２ｍｍ以上がより好ましく、４ｍｍ以下がより好ましい。
【００２７】
先行極のフラックス入りワイヤには鉄系のフラックス入りワイヤ又は、ソリッドワイヤを用いることが好ましい。フラックス入りワイヤとは、鋼製外皮内にフラックスが充填されたワイヤであるが、ワイヤの組成は、被溶接材の種類や溶接条件によって異なり、特に限定されない。
先行極のフラックス入りワイヤとしては、例えばＦｅの含有量がワイヤ全体に対して８０〜９５質量％であるものを使用することができる。Ｆｅ以外にワイヤに含有可能な元素としては、例えば、Ｃ、Ｍｎ、Ｔｉ、Ｐ、Ｓ、Ｎｉ、Ｓｉ、Ｃｒ、Ｃｕ、Ｍｏ、Ｍｇ、Ｂ、Ｆ、Ｎａ、Ｋ、Ｎｂ、Ｖ、Ｚｒ、Ａｌ等が挙げられる。これらは積極添加する場合と、不可避的不純物として含まれる場合がある。
また、ソリッドワイヤについても制限されるものではないが、一例としては、Ｃ：０．０１〜０．１８質量％、Ｓｉ：０〜１．００質量、Ｍｎ：０．５０〜２．８０質量％、Ｐ：０．０３０質量％以下、Ｓ：０．０３０質量％以下、及びＣｕ：０．５０質量％以下を含有し、残部がＦｅおよび不可避的不純物である組成が挙げられる。その他、Ｔｉ、Ｎｉ、Ｃｒ、Ａｌ、Ｚｒ、Ｍｇなどを含んでも良い。
【００２８】
先行極のフラックス入りワイヤ又はソリッドワイヤのワイヤ径は特に制限されないが、溶接作業性の点から１．０ｍｍ以上が好ましい。また、溶接作業性の点から２．０ｍｍ以下が好ましい。
【００２９】
先行極による溶接時に用いるシールドガスは特に制限されないが、例えばＡｒガス、炭酸ガス、Ａｒガスと炭酸ガスの混合ガス、Ａｒガスと酸素ガスの混合ガスを用いることができる。ガスの流量も特に制限されないが、例えば１５〜３０Ｌ／分とすることができる。
【００３０】
＜後行極：フラックス入りワイヤ＞
本実施形態における後行極は、先行極に続く電極であり、極性は正極性（ＤＣＥＮ）の消耗性電極である。後行極に用いられるフラックス入りワイヤは、金属Ａｌを１．５〜３．５質量％含み、Ｍｇを０．２〜１．０質量％含み、さらには（金属Ａｌ／Ｍｇ）で表される値が２．０〜１０．０である。ここでＭｇとは、金属Ｍｇと酸化物ＭｇとをＭｇ換算した値であり、以下「Ｍｇ成分」と称することもある。
【００３１】
フラックス入りワイヤ中に含まれる金属Ａｌはその含有量がワイヤ全質量に対して１．５質量％以上であることで、脱酸効果により衝撃性能が向上する。金属Ａｌの含有量は１．８質量％以上が好ましく、２．０質量％以上がより好ましい。また、金属Ａｌの含有量は３．５質量％以下であることで、脱酸元素過多になることなく、衝撃性能が向上する。金属Ａｌの含有量は３．２質量％以下が好ましく、３．０質量％以下がより好ましい。
【００３２】
ワイヤ中に含まれるＭｇ成分はその含有量がワイヤ全質量に対して０．２質量％以上であることで、脱酸効果により衝撃性能が向上する。Ｍｇ成分の含有量は０．３質量％以上が好ましく、０．４質量％以上がより好ましい。また、Ｍｇ成分の含有量は１．０質量％以下であることで、脱酸元素過多になることなく、強度過多による衝撃性能の劣化を防ぐことができる。Ｍｇ成分の含有量は０．９質量％以下が好ましく、０．８質量％以下がより好ましい。
【００３３】
ワイヤ中に含まれる金属ＡｌとＭｇ成分との比（金属Ａｌ／Ｍｇ）は２．０以上であることにより、Ｍｇによる脱酸効果を効果的に発揮することができ、衝撃性能が向上する。（金属Ａｌ／Ｍｇ）は３．０以上が好ましく、４．０以上がより好ましく、５．０以上が特に好ましい。
また、（金属Ａｌ／Ｍｇ）は１０．０以下であることにより、脱酸元素過多となることなく、強度過多による衝撃性能の劣化を防ぐことができる。（金属Ａｌ／Ｍｇ）は９．０以下が好ましく、８．０以下がより好ましく、７．０以下が特に好ましい。
【００３４】
金属Ａｌ及びＭｇ成分以外のワイヤの組成は、被溶接材の種類や溶接条件によって異なるものの、例えば、さらに下記元素から選ばれる元素を少なくとも１つ、下記範囲で含んでいてもよい。
Ｃ：０．０１〜０．１質量％、Ｚｒ：０．０１〜０．１５質量％、Ｍｎ：０．５〜２．５質量％、及びＳｉ：０．１〜１．０質量％
【００３５】
［Ｃ：０．０１〜０．１質量％］
Ｃは溶接金属の強度および靱性を向上させる効果を有し、かつ、溶接中に発生するスパッタに影響する。スパッタに関してはＣの含有量が少量であっても問題ないため下限は特にないが、０．０１質量％以上であることが実際的である。また、溶接金属の強度および靱性を確保する点からは、０．０３質量％以上が好ましい。
一方、Ｃ量が増加すると溶滴移行が安定せず、スパッタ発生量が増加する。そのため、Ｃの含有量は０．１質量％以下が好ましく、０．０８質量％以下がより好ましい。
【００３６】
［Ｚｒ：０．０１〜０．１５質量％］
Ｚｒはアーク安定性を向上させる効果を発揮させる元素である。Ｚｒを含有させる場合には、０．０１質量％以上が好ましく、０．０５質量％以上がより好ましい。
一方、Ｚｒが多量に含まれると焼鈍工程後のスケール層が厚くなると共にスケールの密着性も増加することがある。そのため、その含有量は０．１５質量％以下が好ましく、０．１０質量％以下がより好ましい。
【００３７】
［Ｍｎ：０．５〜２．５質量％］
Ｍｎは脱酸材としての効果を発揮し、溶接金属の強度や靱性を確保するために有効な元素であり、０．５質量％以上含有することが好ましく、１．０質量％以上がより好ましい。
一方、Ｍｎが多量に含まれると溶接中にスラグが大量発生したり、強度が増加しすぎて溶接金属の靱性を著しく低下させたりすることがあることから、その含有量は２．５質量％以下が好ましく、２．０質量％以下がより好ましい。
【００３８】
［Ｓｉ：０．１〜１．０質量％］
Ｓｉは脱酸元素であり、溶接金属の強度や靱性を確保する効果があり、０．１質量％以上含有することが好ましく、０．３質量％以上がより好ましい。
一方、Ｓｉが多量に含まれると溶接中にスラグが大量発生したり、強度が増加しすぎて溶接金属の靱性が低下したりするおそれがあることから、その含有量は１．０質量％以下が好ましく、０．８質量％以下がより好ましい。
【００３９】
ワイヤの残部の主成分はＦｅであるが、ワイヤの残部には、ガスシールドアーク溶接に通常用いられるワイヤに含有可能なものを含有することができる。例えば、上記成分の他、残部には、金属添加剤、Ｆ化合物、アーク安定剤、及びスラグ形成剤等が添加されていてもよい。
金属添加剤は、金属の単体または合金からなるものであり、具体的な元素としては、例えば、Ｎｉ、Ｃｒ、Ｃｕ、Ｍｏ、Ｔｉ、Ｃａ、Ｌｉ、Ｎｂ、Ｂなどが挙げられる。Ｆ化合物は溶接金属の拡散性水素量を低減する元素であり、ＣａＦ、ＢａＦ２、ＮａＦ、Ｋ２ＳｉＦ６、ＳｒＦ２、ＡｌＦ３、ＭｇＦ２、ＬｉＦ等が挙げられる。アーク安定剤としては、ＮａやＫの化合物が挙げられる。スラグ形成剤としては、Ａｌ２Ｏ３、ＭｇＯ、ＴｉＯ２などが挙げられる。ＰやＳは不可避的不純物として含まれることが多いが、目的に応じて積極添加してもよい。
例えば、Ｆｅ（Ｆｅ酸化物とＦｅの合計）：８５〜９５％、Ｎｉ≦２．０％、Ｃｒ≦０．２％、Ｍｏ≦０．５％、Ｆ化合物≦０．３％、（Ｎａ＋Ｋ）≦０．２％、Ｎｂ≦０．１％、Ｖ≦０．１％、Ａｌ２Ｏ３≦０．５％、Ｔｉ≦０．５％、ＴｉＯ２≦８．０％、ＭｇＯ≦５．０％、Ｂ≦０．０２％、Ｐ≦０．０３％、Ｓ≦０．０３％の範囲で含有することができる。
【００４０】
残部は、不可避的不純物を含む。不可避的不純物としては、例えばＯ、Ｎ、Ｓｂ、Ａｓ等が挙げられる。なお、Ｏ、Ｎは、積極添加されることもある。
【００４１】
後行極のフラックス入りワイヤは、筒状を呈する鋼製外皮の内側にフラックスが充填されているが、鋼製外皮の合わせ目を溶接した継ぎ目のないワイヤ（シームレスタイプ）と、前記合わせ目を溶接せずに隙間のまま残したワイヤ（シームタイプ）のいずれも構造も採用することができる。また、外皮の外側に銅メッキが施されていてもよい。
【００４２】
後行極のフラックス入りワイヤのワイヤ径は特に制限されないが、溶接作業性の点から１．０ｍｍ以上が好ましい。また、溶接作業性の点から２．０ｍｍ以下が好ましい。
【００４３】
後行極は、ワイヤ突出し長さ（ＥＴ）：１５〜３５ｍｍ、溶接電流（ＩＴ）：１６０〜４００Ａ及びワイヤ送給量（ＷＴ）：１．０〜１０．０ｍ／分を満たすことが、溶接後のゴーストラインを完全に消失できる点から好ましい。また、（ＩＴ×ＷＴ／ＥＴ）で表される値を５以上１５０以下とすることも、ゴーストラインを完全に消失できる点から好ましい。
【００４４】
すなわち、ワイヤ突出し長さ（ＥＴ）を１５ｍｍ以上とすることにより、アーク力が十分となり、ゴーストラインを完全に消失することができることから好ましい。ワイヤ突出し長さは１７ｍｍ以上がより好ましく、１９ｍｍ以上がさらに好ましい。また、ワイヤ突出し長さを３５ｍｍ以下とすることにより、アーク力が十分となってゴーストラインを完全に消失することができるのに加え、アークが安定し、スパッタの発生量も少なくできることから好ましい。ワイヤ突出し長さは３３ｍｍ以下がより好ましく、３１ｍｍ以下がさらに好ましい。
【００４５】
溶接電流（ＩＴ）を１６０Ａ以上とすることでアーク力が十分となり、ゴーストラインを完全に消失することができることから好ましい。溶接電流は１８０Ａ以上がより好ましく、２００Ａ以上がさらに好ましい。また、溶接電流を４００Ａ以下とすることで、アーク力が十分となってゴーストラインを完全に消失することができるのに加え、アークが安定し、スパッタの発生量も少なくできることから好ましい。溶接電流は３８０Ａ以下がより好ましく、３５０Ａ以下がさらに好ましい。
【００４６】
ワイヤ送給量（ＷＴ）を１．０ｍ／分以上とすることでアーク力が十分となり、ゴーストラインを完全に消失することができることから好ましい。ワイヤ送給量は１．２ｍ／分以上がより好ましく、１．４ｍ／分以上がさらに好ましい。また、ワイヤ送給量を１０．０ｍ／分以下とすることで、アーク力が十分となってゴーストラインを完全に消失することができるのに加え、アークが安定し、スパッタの発生量も少なくできることから好ましい。ワイヤ送給量は９．８ｍ／分以下がより好ましく、９．６ｍ／分以下がさらに好ましい。
【００４７】
ワイヤ突出し長さ（ＥＴ）（ｍｍ）、溶接電流（ＩＴ）（Ａ）及びワイヤ送給量（ＷＴ）（ｍ／分）は（ＩＴ×ＷＴ／ＥＴ）（単位：Ａ・ｍ／分・ｍｍ）で表される値を５以上とすることにより、ゴーストラインを完全に消失できることから好ましい。（ＩＴ×ＷＴ／ＥＴ）で表される値は２５以上がより好ましく、４５以上がさらに好ましく、５５以上が特に好ましい。また、（ＩＴ×ＷＴ／ＥＴ）で表される値を１５０以下とすることで、後行極によるゴーストラインが生成することを防ぐことができることから好ましい。（ＩＴ×ＷＴ／ＥＴ）で表される値は１３０以下がより好ましく、１１０以下がさらに好ましく、１００以下が特に好ましい。
【００４８】
後行極の溶接電圧（ＶＴ）は特に制限されないが、１５Ｖ以上がアーク安定性の点から好ましく、２０Ｖ以上がより好ましい。また、溶接電圧は４０Ｖ以下がアーク安定性の点から好ましく、３５Ｖ以下がより好ましい。
【００４９】
後行極のウィービング幅は特に制限されないが、０〜５ｍｍとすることが裏ビードの形成状態が向上することから好ましく、２ｍｍ以上がより好ましく、４ｍｍ以下がより好ましい。
【００５０】
後行極による溶接時に用いるシールドガスは特に制限されないが、例えばＡｒガス、炭酸ガス、Ａｒガスと炭酸ガスの混合ガス、Ａｒガスと酸素ガスの混合ガスを用いることができる。ガスの流量も特に制限されないが、例えば１５〜３０Ｌ／分とすることができる。
【００５１】
＜後行極：非消耗式電極＞
本実施形態における後行極は、先行極に続く電極であり、極性は正極性（ＤＣＥＮ）の非消耗性電極である。後行極では、非消耗式電極としてタングステン電極を用い、ＴＩＧアーク溶接又はプラズマアーク溶接が行われる。なおＴＩＧアーク溶接においては、溶加棒は用いられないことが好ましい。
【００５２】
ＴＩＧアーク溶接又はプラズマアーク溶接において、後行極（タングステン電極）からの入熱量で、溶融金属表面付近の温度が溶融金属内部の温度よりも高くなり、最終凝固部がビード表面付近の位置となる（凝固形態変化）。この最終凝固の方向が変化することで、凝固の成長が一方向とはならずに衝撃性能を向上することができる。凝固形態変化が生じる溶着量は、先述した先行極のワイヤ送給量（ＷＬ）が５．０〜１４．０ｍ／分の場合に特に適切な量とすることができ、非常に優れた衝撃性能が得られるようになる。
【００５３】
タングステン電極の電極材料としては、ＪＩＳ  Ｚ  ３２３３（２００１年）で規定されているような、純タングステン、酸化トリウム入りタングステン、酸化ランタン入りタングステン及び酸化セリウム入りタングステン、並びに酸化イットリウム入りタングステン及び酸化ジルコニウム入りタングステンなどを用いることができる。
【００５４】
溶接トーチは、一般的にＴＩＧアーク溶接で用いられる溶接トーチと同様にガスノズルを備えていてもよい。ガスノズルの内部には非消耗電極が配置される。ガスノズル内にはアルゴンガスやヘリウムガスなどの不活性ガスが供給され、ＴＩＧ溶接の際にはその不活性ガスがガスノズルの開口部からシールドガスとして噴出される。また、プラズマアーク溶接においても同様であり、ガスノズルの開口部からプラズマ化した不活性ガスが噴出される。
【００５５】
後行極は、溶接電流（ＩＴ）：１６０〜３００Ａを満たすことが、優れた衝撃性能の確保および溶接後のゴーストラインを完全に消失できる点から好ましい。
【００５６】
後行極の溶接電圧（ＶＴ）は特に制限されないが、１０Ｖ以上がアーク安定性の点から好ましい。また、溶接電圧は２０Ｖ以下がアーク安定性の点から好ましい。
【００５７】
後行極による溶接時に用いるシールドガスは、ＴＩＧアーク溶接の場合にはＡｒガス、Ｈｅガス等が用いられ、プラズマアーク溶接の場合にはプラズマ化されたＡｒガス、Ｈｅガス等が用いられる。ガスの流量は特に制限されないが、例えば１０〜１５Ｌ／分とすることができる。
【００５８】
＜溶接条件＞
先行極と後行極との極間距離は２０〜５０ｍｍが好ましい。極間距離を２０ｍｍ以上とすることにより、先行極と後行極とそれぞれで溶接金属が生成され、溶接金属が一体となることを防ぐことができる。その結果良好な耐高温割れ性が得られることから好ましい。極間距離は２５ｍｍ以上がより好ましく、３０ｍｍ以上がさらに好ましい。
極間距離を５０ｍｍ以下とすることで、先行極による溶融池が凝固する前に、前記溶融池を後行極で再加熱することができ、溶融池が完全な２プールとなるのを防ぐことができる。その結果良好な耐高温割れ性が得られることから好ましい。極間距離は４５ｍｍ以下がより好ましく、４０ｍｍ以下がさらに好ましい。
【００５９】
溶接速度は２００〜４００ｍｍ／分とするのが好ましい。溶接速度を２００ｍｍ／分以上とすることで、溶接金属が先行することなく、良好な裏ビードを得ることができる。溶接速度は２３０ｍｍ／分以上がより好ましく、２５０ｍｍ／分以上がさらに好ましい。
溶接速度を４００ｍｍ／分以下とすることで、溶接金属の冷却速度が速くなり過ぎず、ゴーストラインが生成されるのを防ぐことができることから好ましい。溶接速度は３８０ｍｍ／分以下がより好ましく、３５０ｍｍ／分以下がさらに好ましい。
【００６０】
本実施形態に係る溶接方法は、供試鋼板１の開先形状がＶ形、Ｕ形、Ｉ形、Ｘ形、Ｈ形等、様々な形状のものに対して使用することができる。供試鋼板１がＶ形突合せである場合の簡易的な模式図を図１に示す。供試鋼板１のＶ形突合せは、例えば板厚ｔが１２〜５０ｍｍ、Ｖ形開先１０の（Ｖ形）開先角度θが３０〜６０°であることが裏ビードの形成状態が良好となることから好ましい。Ｖ型開先１０のルートギャップ３は０〜５ｍｍが好ましい。
【００６１】
本実施形態に係る溶接方法により得られた溶接物は、ＪＩＳ  Ｚ  ３３１３：２００９に準じた０℃におけるシャルピー衝撃試験により求められる吸収エネルギーは４７Ｊ以上が好ましく、６０Ｊ以上がより好ましく、８０Ｊ以上がさらに好ましく、１００Ｊ以上が特に好ましい。
裏ビードの形成状態は全長にわたってアンダーカットやオーバーラップなどの溶接欠陥なく形成されているものが好ましく、裏ビード全長の余盛高さの標準偏差が０．５以下のものがより好ましく、０．４以下のものが更に好ましく、０．３以下のものが特に好ましい。
耐高温割れ性はＪＩＳ  Ｚ  ３１５５：１９９３に規定される「Ｃ形ジグ拘束突合せ溶接割れ試験方法」に基づいて評価できる。母材としてＪＩＳ  Ｇ  ３１０６  ＳＭ４９０Ａを用いた際の割れ率は１０％以下が好ましく、８％以下がより好ましく、６％以下がさらに好ましく、４％以下がよりさらに好ましく、０％が特に好ましい。
溶接時のアーク安定性としては、アークのふらつきやアーク切れが少ないほど好ましい。
【実施例】
【００６２】
以下に実施例を挙げて本実施形態をさらに具体的に説明するが、本発明はこれら実施例に限定されるものではなく、本発明の趣旨に適合し得る範囲で変更を加えて実施することが可能であり、それらはいずれも本発明の技術的範囲に包含される。
【００６３】
＜実施例１〜４０及び比較例１〜１８＞
表１又は表２に記載の条件で、多電極ガスシールドアーク片面溶接を行った。表中、「ＤＣＥＰ」又は「ＤＣＥＮ」とは、電極の極性をそれぞれ逆極性又は正極性としたことを示す。先行極および後行極の溶接電圧は表１中に示す値とした。ワイヤ径は先行極が１．６ｍｍ、後行極が１．４ｍｍとした。シールドガスは先行極による溶接には炭酸ガスを用いて流量を２５Ｌ／分とし、後行極による溶接には炭酸ガスを用いて流量を２５Ｌ／分とした。
【００６４】
先行極におけるフラックス入りワイヤは、ＪＩＳ  Ｚ  ３３１３：２００９に準じたメタル系フラックス入りワイヤを用いた。先行極におけるソリッドワイヤは、例えばＦｅ：９０質量％、Ｍｎ：２．５質量％、Ｓｉ：０．５質量％を含有する、ＪＩＳ  Ｚ  ３３１２：２００９に準じたソリッドワイヤを用いた。後行極には、表３に記載の組成を有する塩基性のフラックス入りワイヤを用いた。表３の残部はＦｅ、Ｆ化合物及び不可避的不純物である。また、被溶接材にはＶ形突合せを用いた。Ｖ形突合せの板厚及び開先角度は表１又は表２に記載のとおりである。
なお、表１及び表２中、ＥＬとは先行極のワイヤ突出し長さ（ｍｍ）、ＩＬとは先行極の溶接電流（Ａ）、ＷＬとは先行極のワイヤ送給量（ｍ／分）、ＥＴとは後行極のワイヤ突出し長さ（ｍｍ）、ＩＴとは後行極の溶接電流（Ａ）、ＷＴとは後行極のワイヤ送給量（ｍ／分）をそれぞれ意味し、溶接電圧の単位はＶ、溶接速度の単位はｍｍ／分、極間距離とは先行極と後行極との距離を示し、単位はｍｍ、板厚の単位はｍｍ、開先角度の単位は°（度）である。
【００６５】
＜実施例４１〜４５＞
表５に記載の条件で、多電極ガスシールドアーク片面溶接を行った。表中、「ＤＣＥＰ」又は「ＤＣＥＮ」とは、電極の極性をそれぞれ逆極性又は正極性としたことを示す。先行極および後行極の溶接電圧は表５中に示す値とした。先行極のワイヤ径は１．６ｍｍであり、シールドガスは炭酸ガスを用いて流量を２５Ｌ／分とした。後行極による溶接にはＡｒガスを用い、ＴＩＧアーク溶接時は流量を１５Ｌ／分とし、プラズマガスアーク溶接時は流量を１０Ｌ／分とした。
先行極におけるフラックス入りワイヤは、ＪＩＳ  Ｚ  ３３１３：２００９に準じたメタル系フラックス入りワイヤを用いた。先行極におけるソリッドワイヤは、例えばＦｅ：９０質量％、Ｍｎ：２．５質量％、Ｓｉ：０．５質量％を含有する、ＪＩＳ  Ｚ  ３３１２：２００９に準じたソリッドワイヤを用いた。後行極には、４．０ｍｍ径のタングステン電極を用いた。
被溶接材にはＶ形突合せを用いた。Ｖ形突合せの板厚及び開先角度は表５に記載のとおりである。
なお、表５中、ＥＬとは先行極のワイヤ突出し長さ（ｍｍ）、ＩＬとは先行極の溶接電流（Ａ）、ＷＬとは先行極のワイヤ送給量（ｍ／分）、ＩＴとは後行極の溶接電流（Ａ）をそれぞれ意味し、溶接電圧の単位はＶ、溶接速度の単位はｍｍ／分、極間距離とは先行極と後行極との距離を示し、単位はｍｍ、板厚の単位はｍｍ、開先角度の単位は°（度）である。
【００６６】
＜評価＞
溶接時及び溶接後の溶接物に対し、衝撃性能、裏ビードの形成状態、耐高温割れ性、及びアーク安定性の評価を行った。各評価の詳細は以下のとおりであり、結果を表４及び表６に示す。
（衝撃性能：シャルピー衝撃試験＠０℃）
溶接物に対して、ＪＩＳ  Ｚ  ３３１３：２００９に準じたシャルピー衝撃試験により０℃における吸収エネルギー（Ｊ）を求めることで、衝撃性能について評価した。
０℃における各試験による吸収エネルギーは４７Ｊ以上であれば良好であり、６０Ｊ以上がより良好であり、８０Ｊ以上がさらに良好であり、１００Ｊ以上が特に良好である。
【００６７】
（裏ビードの形成状態）
溶接物に対して、裏ビードの形成状態を目視および裏ビードの余盛高さの標準偏差により評価した。裏ビードの余盛高さの標準偏差は、レーザ変位計を用いて測定した。
表４及び表６中の「◎＋」とは目視の結果アンダーカットおよびオーバーラップなどの溶接欠陥がなく、裏ビードの余盛高さの標準偏差が０．３以下であったことを意味し、「◎」とは溶接欠陥がなく、標準偏差が０．３超０．４以下であったことを意味し、「○＋」とは溶接欠陥がなく、標準偏差が０．４超０．５以下であったことを意味し、「○」とは全長にわたって溶接欠陥なく形成されており、標準偏差が０．５超であったことを意味し、「×」とは裏ビードが形成されていないものであったことを意味する。
【００６８】
＜耐高温割れ性＞
溶接金属の耐高温割れ性をＪＩＳ  Ｚ  ３１５５：１９９３に規定される「Ｃ形ジグ拘束突合せ溶接割れ試験方法」に基づいて評価した。なお、使用した母材はＪＩＳ  Ｇ  ３１０６  ＳＭ４９０Ａである。
表４及び表６中の「◎＋」とは割れ率が０％であったことを意味し、「◎」とは割れ率が０％超４％以下であったことを意味し、「○＋」とは割れ率が４％超８％以下であったことを意味し、「○」とは割れ率が８％超１０％以下であったことを意味し、「△」とは割れ率が１０％超２０％以下であったことを意味する。
【００６９】
＜アーク安定性＞
溶接時のアーク安定性は、溶接中のアークふらつきやアーク切れに対して、総合的に官能評価した。
表４及び表６中の「○」とはアークふらつきやアーク切れが無く、良好であったことを意味し、「×」とはアークのふらつきが大きい、又はアーク切れが見られたこと意味する。
【００７０】
【表１】
2019013980.tif 000003
【００７１】
【表２】
2019013980.tif 000004
【００７２】
【表３】
2019013980.tif 000005
【００７３】
【表４】
2019013980.tif 000006
【００７４】
【表５】
2019013980.tif 000007
【００７５】
【表６】
2019013980.tif 000008
【００７６】
表４及び表６の結果から、本実施形態に係る溶接方法において、先行極を所定の条件にするとともに、後行極に金属Ａｌ及びＭｇ成分が所定の範囲内であるフラックス入りワイヤ、又は、非消耗式電極を用いることによって、衝撃性能が向上することが分かった。
また、先行極の極性やワイヤ突出し長さ等の条件を所定の範囲内にすることにより、裏ビードの形成状態が非常に良好になることが分かった。
上記に加え、後行極としてフラックス入りワイヤを用いる際には、ワイヤ突出し長さ等の条件を所定の範囲内にすることにより、優れた耐高温割れ性も両立可能であることが分かった。
【符号の説明】
【００７７】
１  供試鋼板
２  裏当て材
３  ルートギャップ
１０  Ｖ形開先
【図１】
2019013980.tif 000009